(57)【要約】【課題】耐油性があるにも係わらず、サック貼りやホットメルト貼りにおいても接着剤やホットメルト樹脂の紙器用加工紙基材への密着性が低下することなく、容易に製函することができ、しかもその接着を維持することが可能であって、通常の紙器用加工紙に耐油層を設けただけでは耐油度が不足する場合が多く、特に内容物がバター等の高度な耐油性が求められている内容物の場合、製函のときに必要となる折曲げ部分での耐油性劣化がない包装用加工紙、ブランクス、カートンおよび紙器用加工紙の製造方法を提供することを目的とする。【解決手段】耐油性基材表面に耐油層が設けられている事を特徴とする紙器用加工紙、ブランクス、カートンおよび紙器用加工紙の製造方法を提供する。【選択図】図１
2006182375.tif 000002
【特許請求の範囲】
【請求項１】
耐油性基材表面に耐油層が設けられている事を特徴とする紙器用加工紙。
【請求項２】
請求項１記載の耐油層が非フッ素系耐油剤からなることを特徴とする紙器用加工紙。
【請求項３】
耐油性基材表面の耐油性がキット法で１１以上である事を特徴とする請求項１または２記載の紙器用加工紙。
【請求項４】
耐油層がパターン状に設けられている事を特徴とする請求項１または２または３記載の紙器用加工紙。
【請求項５】
パターンが、接着剤塗布領域を除くパターンであることを特徴とする請求項４記載の紙器用加工紙。
【請求項６】
請求項１乃至５何れか記載の紙器用加工紙を用いて所定形状に打ち抜かれたブランクス。
【請求項７】
請求項８記載のブランクスが組み立てられたカートン。
【請求項８】
耐油性基材表面に耐油剤を塗布することを特徴とする紙器用加工紙の製造方法。
【請求項９】
請求項８記載の耐油剤が非フッ素系耐油剤であることを特徴とする紙器用加工紙の製造方法。
【請求項１０】
耐油性がキット法で１１以上である事を特徴とする請求項８または９記載の紙器用加工紙の製造方法。
【請求項１１】
塗布をパターン状に行う事を特徴とする請求項８または９または１０記載の紙器用加工紙の製造方法。
【発明の詳細な説明】
【技術分野】
【０００１】
本発明は、バター、チーズなどの乳製品の他、身欠きニシンなどの油分の多い食品や油の付着した工業用品などを販売、収納するための外箱、内箱として利用できる。
【背景技術】
【０００２】
従来より、耐油加工を施した紙器として、特許文献１の様な技術が公開されている。  この技術では、焼き立てのピザやフライドチキン、フライドポテトなどの油分の多い食品や油の付着した工業用品などを販売、収納するためのダンボール製の包装箱が知られている。
【０００３】
しかし、この様な耐油加工を施した紙器は表面の耐油性によりサック貼りののりの載りやホットメルト貼りの接着性が十分ではなく、加工適性に劣るものであった。したがって、この様な焼き立てのピザやフライドチキン、フライドポテトなどの油分の多い食品や油の付着した工業用品などを販売、収納するための包装箱は、接着が不用な一枚の紙（ブランク）に折り加工を施したものを用い、填め合わせなどの手段により立体形状を維持しているものであった。
【０００４】
この場合、耐油剤による耐油層を設けることも考えられるが、これでは内部に耐油剤を添加することにはならず、表面に偏るので、折り曲げなどによりその部分での耐油性が低下する場合があった。
【０００５】
特許文献は以下の通り。
【特許文献１】特開平９−２９０８６７号公報
【特許文献２】特開平７−７０９８３号公報
【発明の開示】
【発明が解決しようとする課題】
【０００６】
本発明は、上記の要望を満たすべくなされたものであって、耐油性があるにも係わらず、サック貼りやホットメルト貼りにおいても接着剤やホットメルト樹脂の紙器用加工紙基材への密着性が低下することなく、容易に製函することができ、しかもその接着を維持することが可能な紙器用加工紙、ブランクス、カートンおよび紙器用加工紙の製造方法を提供することを目的とする。
【０００７】
また、この場合、通常の紙器用加工紙に耐油層を設けただけでは耐油度が不足する場合が多く、特に内容物がバター等の高度な耐油性が求められている内容物の場合、製函のときに必要となる折曲げ部分での耐油性劣化の問題があった。
【課題を解決するための手段】
【０００８】
上記の目的を達成するために、請求項１に係る発明は、耐油性基材表面に耐油層が設けられている事を特徴とする紙器用加工紙を提供するものある。
【０００９】
これにより、耐油剤の資源的無駄を無くす他に、塗布の均一性、安定性に寄与し、これにより従来からある耐油性基材や、基材に耐油層を設けただけでは不十分な紙器用加工紙を用いることが可能であり、ひいては安価な紙器用加工紙を提供することが可能になったものである。
【００１０】
また請求項２に係る発明は、請求項１記載の耐油層が非フッ素系耐油剤からなることを特徴とする紙器用加工紙を提供するものである。
【００１１】
これにより、環境・衛生面においても好ましい紙器用加工紙を提供することが可能になったものである。
【００１２】
また請求項３に係る発明は、耐油性基材表面の耐油性がキット法で１１以上である事を特徴とする請求項１または２記載の紙器用加工紙を提供するものである。
【００１３】
これにより、特に耐油性が低下しやすい折曲げ部でも十分な耐油性を維持することが可能になったものである。
【００１４】
また請求項４に係る発明は、耐油層がパターン状に設けられている事を特徴とする請求項１または２または３記載の紙器用加工紙を提供するものである。
【００１５】
これにより、耐油性があるにも係わらず、サック貼りやホットメルト貼りにおいても接着剤やホットメルト樹脂の紙器用加工紙基材への密着性が低下することなく、容易に製函することができ、しかもその接着を維持することが可能な紙器用加工紙を提供することが可能になったものである。
【００１６】
また請求項５に係る発明は、パターンが、接着剤塗布領域を除くパターンであることを特徴とする請求項４記載の紙器用加工紙を提供するものである。
【００１７】
これにより、耐油剤が接着剤やホットメルト樹脂の紙器用加工紙基材への密着性が低い場合にも、サック貼りやホットメルト貼りにおいても接着剤やホットメルト樹脂の紙器用加工紙基材への密着性が低下することなく、容易に製函することができ、しかもその接着を維持することが可能な紙器用加工紙を提供することが可能になったものである。
【００１８】
また請求項６に係る発明は、請求項１乃至５何れか記載の紙器用加工紙を用いて所定形状に打ち抜かれたブランクスを提供するものである。
【００１９】
これにより、耐油性があるにも係わらず、サック貼りやホットメルト貼りにおいても接着剤やホットメルト樹脂の紙器用加工紙基材への密着性が低下することなく、容易に製函することができ、しかもその接着を維持することが可能なブランクスを提供することが可能になったものである。
【００２０】
また請求項７に係る発明は、請求項８記載のブランクスが組み立てられたカートンを提供するものである。
【００２１】
これにより、耐油性があるにも係わらず、しっかり製函されているカートンを提供することが可能になったものである。
【００２２】
また請求項８に係る発明は、耐油性基材表面に耐油剤を塗布することを特徴とする紙器用加工紙の製造方法を提供するものである。
【００２３】
これにより、耐油剤の資源的無駄を無くす他に、塗布の均一性、安定性に寄与し、これにより従来からある耐油性基材や、基材に耐油層を設けただけでは不十分な紙器用加工紙を用いることが可能であり、ひいては安価な紙器用加工紙を提供することが可能になったものである。
【００２４】
また請求項９に係る発明は、請求項８記載の耐油剤が非フッ素系耐油剤であることを特徴とする紙器用加工紙の製造方法を提供するものである。
【００２５】
これにより、環境・衛生面においても好ましい紙器用加工紙の製造方法を提供することが可能になったものである。
【００２６】
また請求項１０に係る発明は、耐油性がキット法で１１以上である事を特徴とする請求項８または９記載の紙器用加工紙の製造方法を提供するものである。
【００２７】
これにより、特に耐油性が低下しやすい折曲げ部でも十分な耐油性を維持することが可能な紙器用加工紙を提供することが可能になったものである。
【００２８】
また請求項１１に係る発明は、塗布をパターン状に行う事を特徴とする請求項８または９または１０記載の紙器用加工紙の製造方法を提供するものである。
【００２９】
これにより、耐油剤が接着剤やホットメルト樹脂の紙器用加工紙基材への密着性が低い場合にも、サック貼りやホットメルト貼りにおいても接着剤やホットメルト樹脂の紙器用加工紙基材への密着性が低下することなく、容易に製函することができ、しかもその接着を維持することが可能な紙器用加工紙の製造方法を提供することが可能になったものである。
【発明の効果】
【００３０】
本発明により、耐油性があるにも係わらず、サック貼りやホットメルト貼りにおいても接着剤やホットメルト樹脂の紙器用加工紙基材への密着性が低下することなく、容易に製函することができ、しかもその接着を維持することが可能な紙器用加工紙、ブランクス、カートンおよび紙器用加工紙の製造方法を提供することが可能となる。
【発明を実施するための最良の形態】
【００３１】
以下、本発明の一実施例としての紙器用加工紙およびその製造方法の実施形態について図面を参照して説明する。図１は、提案する耐油性があるにも係わらず、サック貼りやホットメルト貼りにおいても接着剤やホットメルト樹脂の紙器用加工紙基材への密着性が低下することなく、容易に製函することができ、しかもその接着を維持することが可能な紙器用加工紙を示す。
【００３２】
まず、耐油性紙器用加工紙基材１の一方の面上に耐油層３を設ける。また、他方の面には印刷層４を設けることにより、紙器用加工紙が製造される。
【００３３】
この場合の紙器用加工紙基材は、耐水性もある紙器用加工紙基材を用いるのが好ましい。一般的に耐油性が求められるときは同時に耐水性も求められる場合が多いからである。また、耐水性紙器用加工紙基材は一般的に平滑性も良いからである。しかし、耐水性が全く不用な場合などの様な場合はこれらに限られないことも当然であり、他の機能、例えば安全性、衛生性、剛度、白度が求められる様な場合であれば、それ相応の特殊用紙を用いることも可能である。
【００３４】
この場合の平滑度は、ＪＡＰＡＮ  ＴＡＰＰＩ規格の紙パルプ試験法Ｎｏ５−１に規定してあるスムースター法による平滑度である。平滑度が７０ｋＰａ以下であれば、塗工膜厚が均一になり、目止めを施さない紙をそのまま用いることができる。
【００３５】
また、耐油層は、ポリエチレンテレフタレート、アクリル系樹脂などが好ましいが、そ
の他の耐油性のある材料でも構わないことは当然である。この塗布量としては、上記紙器用加工紙基材、目止め層を用いた場合は１〜３ｇ／ｍ2が適当である。１ｇ／ｍ2以下であれば十分な耐油性が発揮できなくなり、３ｇ／ｍ2以上であれば耐磨性に劣るからである。なお、他の条件、例えば上記材料以外を用いた場合であれば、適当な塗布量が変動することもあるし、上記欠点が支障のない場合であれば上記範囲外でも構わないことは当然である。
【００３６】
また、この場合のキット耐油度は、ＴＡＰＰＩ  ＵＭ５５７で規定されている耐油度を示す。
【００３７】
耐油剤が設けられない領域は、耐油性があると支障が生じる領域、例えば接着剤塗布領域の様な、別の部材との接着や塗布、別機能の付与などの各種耐油性と相反する機能が求められる領域であり、接着剤塗布領域などが代表的なものである。従って、耐油性が求められず、接着剤塗布などにも用いられない領域は、耐油性を付与しても付与しなくても構わないが、費用的には耐油性を付与しないままの方が好ましい。
【００３８】
さらに、印刷層は、通常の印刷で十分であるが、製函に用いる部分がある場合は、接着性能が低下しないインキが求められる。
【００３９】
この様な紙器用加工紙は、サック貼りなどの製函工程に回される。つまり、ブランク形状への抜き工程を行った後、接着剤塗布領域に接着剤を設け、更に製函することができる。完成した耐油性紙箱は、接着が完全な紙箱となっており、内容物にバターやチーズなどの油性の内容物を入れた場合も耐油性が発揮できた。
【実施例】
【００４０】
以下、本発明の一実施例としての紙器用加工紙およびその製造方法の実施形態について図面を参照して説明する。図１は、提案する耐油性があるにも係わらず、サック貼りやホットメルト貼りにおいても接着剤やホットメルト樹脂の紙器用加工紙基材への密着性が低下することなく、容易に製函することができ、しかもその接着を維持することが可能な紙器用加工紙を示す。
【００４１】
まず、耐油性もある紙器用加工紙基材１である白板紙２６０ｇ／ｍ2を用意した。この耐油度を調べるのにキット耐油度で調べた。具体的なキット液Ｎｏ１１は、トルエン：ｎ−ヘプタンが１：１の液であるのでこの染み込み具合を目視で観察したところ、全く染み込みが観察されなかった。他方、折り曲げ加工をした場合は若干の染み込みが認められたが、カートンとして支障のない程度であった。
【００４２】
同様に、この紙器用加工紙の上から市販のバターを１０ｇカットし、３５℃で３０分間載せた状態で染み込み具合を目視観察したところ、耐油加工を施した部分では染み込みが認められなかった。他方、耐油加工を施していない部分では若干の染み込みが認められた。
【００４３】
また、この紙器用加工紙の上から水滴を滴下し、染み込み具合を目視観察したところ、染み込みが認められなかった。
【００４４】
その紙器用加工紙基材１の一方の面にＵＶインキによる印刷、ＵＶランプによる紫外線照射と熱風送付による乾燥により印刷層４を設け、他方の面上に耐油剤による印刷、熱風送付による乾燥により耐油層３を設けることにより、紙器用加工紙（表の白色度８２±３％、表の平滑度８．０±４．０ｋＰａ（ｓｅｃ）、剛度９．３ｍＮｍ（縦方向）、剛度３．８ｍＮｍ（横方向）、折曲強度３．９８Ｎ（非罫線部、縦方向）、折曲強度２．４９Ｎ
（非罫線部、横方向）、折曲強度１．７４Ｎ（罫線部、縦方向）、折曲強度１．５６Ｎ（罫線部、横方向）、表の滑り角度１６度）が製造される。
【００４５】
この様な紙器用加工紙は、製函工程に回される。つまり、ブランク形状への抜き工程を行った後、接着剤塗布領域に接着剤を設け、更に製函することができる。完成した耐油性のカートンは、接着が完全なカートンとなった。
【００４６】
また、フッ素成分は全く認められず、臭気も官能検査の結果、全く認められなかった。
【産業上の利用可能性】
【００４７】
本発明は、バター、チーズなどの乳製品の他、身欠きニシンなどの油分の多い食品や油の付着した工業用品などを販売、収納するための紙器用加工紙、ブランクス、カートンおよび紙器用加工紙の製造方法に適用可能である。
【図面の簡単な説明】
【００４８】
【図１】本発明における紙器用加工紙の部分拡大断面図である。
【図２】本発明における紙器用加工紙を用いたブランクの平面図である。
【図３】本発明における紙器用加工紙を用いたカートンの斜視図である。
【符号の説明】
【００４９】
１・・・耐油性紙器用加工紙基材
３・・・耐油層
４・・・印刷層
５・・・耐油加工領域
６・・・接着剤塗布領域
７・・・折曲げ部分
【図１】
2006182375.tif 000003
【図２】
2006182375.tif 000004
【図３】
2006182375.tif 000005